(57)【要約】【課題】製造コストが低く、成形が容易であり、剛性や強度に優れる繊維強化プラスチック製矢板を提供する。【解決手段】ウェブ部１１と、ウェブ部１１の両端に連設されたフランジ部１２とを備え、ウェブ部１１およびフランジ部１２は、中間層１４と、中間層１４をその厚さ方向から挟持するように覆う表面層１５、１５とから構成され、中間層１４はガラス繊維を含有する繊維強化プラスチックからなり、表面層１５、１５は炭素繊維を含有する繊維強化プラスチックからなる繊維強化プラスチック製矢板１０。【選択図】図１
2013241753.tif 000002
【特許請求の範囲】
【請求項１】
ウェブ部と、該ウェブ部の両端に連設されたフランジ部とを備え、
前記ウェブ部および前記フランジ部は、中間層と、該中間層をその厚さ方向から挟持するように覆う表面層とから構成され、
前記中間層はガラス繊維を含有する繊維強化プラスチックからなり、前記表面層は炭素繊維を含有する繊維強化プラスチックからなることを特徴とする繊維強化プラスチック製矢板。
【請求項２】
前記繊維強化プラスチックの全量に対する前記ガラス繊維と前記炭素繊維の含有率の合計は、５０質量％以上である請求項１に記載の繊維強化プラスチック製矢板。
【請求項３】
前記炭素繊維は一方向織物とクロス織物から構成され、
前記一方向織物は、前記一方向織物を構成する繊維の配向方向が前記ウェブ部および前記フランジ部の長手方向に沿うように配置され、
前記クロス織物は、Ｘ軸方向が前記ウェブ部および前記フランジ部の長手方向に沿うように配置され、Ｙ軸方向が前記ウェブ部および前記フランジ部の幅方向に沿うように配置された請求項１または２に記載の繊維強化プラスチック製矢板。
【請求項４】
前記一方向織物と前記クロス織物の配合比は、質量比で７０：３０〜３０：７０である請求項１〜３のいずれか１項に記載の繊維強化プラスチック製矢板。
【請求項５】
前記炭素繊維を含む前記表面層の厚さは、２ｍｍ〜１０ｍｍである請求項１〜４のいずれか１項に記載の繊維強化プラスチック製矢板。
【請求項６】
前記ウェブ部の長手方向の両端部に鉄板がインサート成形された請求項１〜４のいずれか１項に記載の繊維強化プラスチック製矢板。
【発明の詳細な説明】
【技術分野】
【０００１】
本発明は、繊維強化プラスチック製矢板に関する。
【背景技術】
【０００２】
土木工事におけるトンネル工事のうち、主に都市トンネル（下水道、共同溝等）を掘削する際にシールド機が用いられる。このシールド機を、トンネルを掘削する深さまで地下に下ろすためには、縦坑を掘って、その縦坑の壁面を矢板で土留めする必要がある。従来、この土留めには、鋼矢板が用いられている。しかしながら、鋼矢板からなる縦坑の壁面を、直接、シールド機で掘削することはできない。なぜならば、シールド機は、鋼矢板を切削できないからである。そのため、シールド機が通過する部分のみを、シールド機が切削可能な繊維強化プラスチック（Ｆｉｂｅｒ  Ｒｅｉｎｆｏｒｃｅｄ  Ｐｌａｓｔｉｃｓ、ＦＲＰ）に置き換えることが検討されている。
【０００３】
ＦＲＰを矢板に適用した例としては、例えば、炭素繊維強化プラスチック（ＣＦＲＰ）からなるＣＦＲＰ製矢板が知られている（例えば、特許文献１参照）。このＣＦＲＰ製矢板は、ＣＦＲＰにおける炭素繊維の体積含有率が４０％以上であり、炭素繊維の配向方向が、矢板軸方向とそれ以外の方向を含む構成とされている。
【先行技術文献】
【特許文献】
【０００４】
【特許文献１】特開２００７−２３９２５５号公報
【発明の概要】
【発明が解決しようとする課題】
【０００５】
しかしながら、上記のＣＦＲＰ製矢板は、強化繊維として炭素繊維のみを用いているため、製造コストが高くなるという問題があった。また、炭素繊維ロービングを用い、引き抜き成形法により成形しているため、成形工程が煩雑になり、生産効率が悪いという問題があった。また、炭素繊維ロービングを用いた引き抜き成形法では、矢板の幅方向、および、矢板の幅方向から±４５度方向に繊維を配向させることが難しく、矢板の剛性や強度を向上することは難しいという問題があった。なお、矢板の剛性や強度が低いと、縦坑の壁面の土圧により、矢板が変形し、壁面を維持できなくなり、壁面崩壊の危険がある。また、シールド機による切削時に、矢板の変形量が大きくなり、正確な切削ができなくなるおそれがある。さらに、引き抜き成形法は、樹脂の硬化速度が遅く、生産効率が悪いという問題があった。
【０００６】
本発明は、上記事情に鑑みてなされたものであって、製造コストが低く、成形が容易であり、剛性や強度に優れる繊維強化プラスチック製矢板を提供することを目的とする。
【課題を解決するための手段】
【０００７】
本発明は、ウェブ部と、該ウェブ部の両端に連設されたフランジ部とを備え、前記ウェブ部および前記フランジ部は、中間層と、該中間層をその厚さ方向から挟持するように覆う表面層とから構成され、前記中間層はガラス繊維を含有する繊維強化プラスチックからなり、前記表面層は炭素繊維を含有する繊維強化プラスチックからなることを特徴とする繊維強化プラスチック製矢板である。
【発明の効果】
【０００８】
本発明によれば、シールド機により、容易に切削可能であるとともに、鋼矢板に近い強度および剛性を有する繊維強化プラスチック製矢板が得られる。
【図面の簡単な説明】
【０００９】
【図１】本発明の繊維強化プラスチック製矢板の一実施形態を示し、矢板の長手方向と垂直な略断面図である。
【図２】本発明の繊維強化プラスチック製矢板へのインサート成形に用いられる鉄板の一例を示す概略平面図である。
【図３】本発明の繊維強化プラスチック製矢板の製造方法を示す概略断面図である。
【発明を実施するための形態】
【００１０】
本発明の繊維強化プラスチック製矢板の実施の形態について説明する。
なお、本実施の形態は、発明の趣旨をより良く理解させるために具体的に説明するものであり、特に指定のない限り、本発明を限定するものではない。
【００１１】
図１は、本発明の繊維強化プラスチック製矢板の一実施形態を示し、矢板の長手方向と垂直な略断面図である。
なお、以下の全ての図面においては、各構成要素を見やすくするため、構成要素によって寸法の縮尺を異ならせて示すことがある。
本実施形態の繊維強化プラスチック製矢板（以下、「ＦＲＰ製矢板」と言うことがある。）１０は、長手方向と垂直な断面形状が凹状のウェブ部１１と、ウェブ部１１の両端に連設されたフランジ部１２，１２とから概略構成されている。また、ウェブ部１１は、長方形状の底面部１１Ａと、底面部１１Ａの両端に連接され、凹状の側面をなす側面部１１Ｂとから構成されている。また、フランジ部１２は、ウェブ部１１と連続している側と反対側の端部が、他の矢板と連結するための嵌合用継手であるセクション部１３（図１において、破線で囲んだ部分）をなしている。
ここで、ＦＲＰ製矢板１０は、凹形状が汎用鋼矢板III型と同形状をなしている。
【００１２】
ウェブ部１１およびフランジ部１２は、ガラス繊維と炭素繊維を含むプラスチックである繊維強化プラスチック（ＦＲＰ）から構成されている。
ウェブ部１１およびフランジ部１２は、その芯材となる中間層１４と、中間層１４をその厚さ方向から挟持するように覆う表面層１５とから構成されている。
ウェブ部１１とフランジ部１２をなす中間層１４は、ガラス繊維２１を含有している。すなわち、中間層１４は、ガラス繊維２１と、ガラス繊維２１に含浸された樹脂成分とからなるＦＲＰから構成されている。
また、ウェブ部１１とフランジ部１２をなす表面層１５は、炭素繊維２２を含有している。すなわち、表面層１５は、炭素繊維２２と、炭素繊維２２に含浸された樹脂成分とからなるＦＲＰから構成されている。
【００１３】
ウェブ部１１およびフランジ部１２を構成するＦＲＰの全量に対するガラス繊維と炭素繊維の含有率の合計は、５０質量％以上であることが好ましく、５０質量％以上、７０質量％以下であることがより好ましい。
【００１４】
上記のＦＲＰにおけるガラス繊維と炭素繊維の配合比は、特に限定されるものではないが、ＦＲＰ製矢板１０の剛性を向上する観点から、表面層１５を構成する炭素繊維の配合割合が大きいことが好ましく、ガラス繊維と炭素繊維の全量に対する表面層１５を構成する炭素繊維含有率は５０〜７０質量％であることがより好ましい。
【００１５】
炭素繊維は、一方向織物とクロス織物から構成されている。
一方向織物は、その一方向織物を構成する繊維の配向方向がＦＲＰ製矢板１０（ウェブ部１１およびフランジ部１２）の長手方向に沿うように配置される。このように一方向織物を用いることにより、一方向織物を用いない場合よりも、ＦＲＰ製矢板１０の曲げ剛性を向上することができる。
クロス織物は、Ｘ軸方向がＦＲＰ製矢板１０（ウェブ部１１およびフランジ部１２）の長手方向に沿うように配置され、Ｙ軸方向がＦＲＰ製矢板１０の幅方向に沿うように配置される。このようにクロス織物を用いることにより、クロス織物を用いない場合よりも、ＦＲＰ製矢板１０の幅方向の強度および剛性を向上することができる。
【００１６】
一方向織物とクロス織物の配合比は、ＦＲＰ製矢板１０に要求される曲げ剛性や、幅方向の強度および剛性に応じて適宜調整されるが、質量比で７０：３０〜３０：７０であることが好ましい。すなわち、ＦＲＰ製矢板１０により大きな曲げ剛性が要求される場合、一方向織物の配合比を多くする。一方、ＦＲＰ製矢板１０により大きな幅方向の強度および剛性が要求される場合、クロス織物の配合比を多くする。
【００１７】
炭素繊維を含む表面層１５の厚さ（ＦＲＰ製矢板１０の表面から内部方向（中間層１４方向）への深さ）は、２ｍｍ〜１０ｍｍであることが好ましく、３ｍｍ〜６ｍｍであることがより好ましい。
なお、表面層１５の厚さは、ウェブ部１１、フランジ部１２、セクション部１３などの部位に応じて、適宜調整される。また、ウエブ部１１、フランジ部１２においても、ＦＲＰ製矢板１０の凸面側（図１にαで示す側）と凹面側（図１にβで示す側）では、表面層１５の厚さが等しくても、異なっていてもよい。
【００１８】
中間層１４の厚さは、特に限定されるものではなく、ＦＲＰ製矢板１０に要求される剛性や強度および剛性に応じて適宜調整されるが、例えば、１１ｍｍ〜１７ｍｍである。
【００１９】
ガラス繊維は、ロービングクロスとチョップドストランドマットから構成されている。
ロービングクロスは、Ｘ軸方向がＦＲＰ製矢板１０（ウェブ部１１およびフランジ部１２）の長手方向に沿うように配置され、Ｙ軸方向がＦＲＰ製矢板１０の幅方向に沿うように配置される。このようにロービングクロスを用いることにより、ロービングクロスを用いない場合よりも、ＦＲＰ製矢板１０の幅方向の強度および剛性を向上することができる。
一方、チョップドストランドマットは方向性を有していないので、例えば、ロービングクロスに重ねられるなどして配置される。
【００２０】
ウェブ部１１およびフランジ部１２を構成するＦＲＰの樹脂成分としては、ビニルエステル樹脂、不飽和ポリエステル樹脂、エポキシ樹脂等が用いられる。
【００２１】
樹脂成分には、硬化剤、硬化促進剤等が含まれていてもよい。
硬化剤としては、例えば、メチルエチルケトンパーオキサイド（ＭＥＫＰＯ）、アセチルアセトンパーオキサイド、シクロヘキサンパーオキサイド等が用いられる。硬化剤の添加量は、樹脂成分１００質量部に対して、０．５〜２．５質量部であることが好ましい。
硬化促進剤としては、例えば、ナフテン酸コバルト、オクテン酸コバルト等が用いられる。
【００２２】
ウェブ部１１の長手方向の両端部には、鉄板がインサート成形されていることが好ましい。
鉄板の寸法は、例えば、厚さ０．５ｍｍ〜５ｍｍ、幅２００ｍｍ〜３００ｍｍ、長さ２５０ｍｍ〜４００ｍｍであることが好ましい。
ＦＲＰ製矢板１０の長さは、限定されるものではなく、例えば、都市トンネル（下水道、共同溝等）を掘削するための縦坑の深さに応じて、適宜調整される。しかし、ＦＲＰ製矢板１０によって縦坑の壁面を形成するときに、鉄板は、ボルト接合時にのみ用いられるので、ＦＲＰ製矢板１０の長さに応じて、鉄板の長さを変える必要はない。
【００２３】
また、図２に示すように、鉄板３０の全面に渡って、その厚さ方向に貫通する貫通孔３０ａが形成されていることが好ましい。
このようにすれば、鉄板をインサート成形する際に、樹脂成分が貫通孔３０ａを透過するため、ウェブ部１１を構成するＦＲＰと鉄板３０の密着性が高くなり、ＦＲＰと鉄板３０がより強固に一体化される。
【００２４】
ＦＲＰ製矢板１０によれば、ウェブ部１１およびフランジ部１２が、中間層１４と、中間層１４をその厚さ方向から挟持するように覆う表面層１５とから構成され、中間層１４がガラス繊維を含有するＦＲＰからなり、表面層１５が炭素繊維を含有するＦＲＰからなるので、シールド機により、容易に切削することができる。また、中間層１４はガラス繊維２１を含有し、表面層１５は炭素繊維２２を含有しているので、鋼矢板に近い強度および剛性を有し、従来の鋼矢板と同様の方法により、ＦＲＰ製矢板１０によって縦坑の壁面を施工することができる。
【００２５】
また、炭素繊維とガラス繊維を併用することにより、炭素繊維のみを用いた場合よりも製造コストを低減することができる。また、炭素繊維として一方向織物を用いることにより、ＦＲＰ製矢板１０の弾性率（剛性）の設計を容易に行うことができる。
【００２６】
なお、本実施形態では、凹形状が汎用鋼矢板III型と同形状をなしているＦＲＰ製矢板１０を例示したが、本発明はこれに限定されるものではない。本発明にあっては、ＦＲＰ製矢板の凹形状が汎用鋼矢板IV型と同形状であってもよい。
【００２７】
次に、図３を参照して、本発明のＦＲＰ製矢板の製造方法を説明する。
本発明のＦＲＰ製矢板は、例えば、樹脂注入法（ＲＴＭ法）によって製造することができる。
図３において、符号４０はＲＴＭ法に用いられる型を示す。この型４０は、上下２つに分割可能な下型４１と上型４２から構成されている。型４０は、金属製の金型でも、ＦＲＰ製のＦＲＰ型を鋼材で補強したものであってもよい。
下型４１と上型４２を締める（嵌め合わせる）ことにより、上記のＦＲＰ製矢板１０の外形に相当する空間（キャビティ）４３が形成される。
【００２８】
まず、最終的な成形品（ＦＲＰ製矢板１０）と形状が等しい凹部を有するプリフォーム型を準備する。
次いで、このプリフォーム型の凹部内に、その形状に沿って、上記の炭素繊維とガラス繊維を１層ずつ重ねて、ガラス繊維からなる中間層と、中間層をその厚さ方向から挟持するように覆う炭素繊維からなる表面層とからなる繊維プリフォームを形成する。これにより、最終的な成形品（ＦＲＰ製矢板１０）と形状がほぼ等しい繊維プリフォームを形成する。
【００２９】
次いで、繊維プリフォームを、下型４１の凹部４４、あるいは、上型４２の凹部４５に収納した後、下型４１と上型４２を締めて、密閉状態とする。
【００３０】
次いで、上型４２の上面４２ａから凹部４５（キャビティ４３）に達するように形成された樹脂注入口（樹脂圧入口）４６からキャビティ４３内に、上記の樹脂成分を注入（圧入）する。これと同時に、上型４２の凹部４５におけるセクション部を形成する部分にそれぞれ形成された真空口４７、４８に接続した真空装置により、キャビティ４３内の空気を吸引する。これにより、キャビティ４３内へ樹脂成分を充填するとともに、繊維プリフォームを構成する炭素繊維とガラス繊維に、樹脂成分を含浸させる。
ここで、キャビティ４３内に樹脂成分を注入する圧力は０．５〜０．８ＭＰａであることが好ましい。また、キャビティ４３内の真空圧力は−０．０２〜−０．０４ＭＰａであることが好ましい。
ここで、型４０は、上型４２と下型４１とが上下反転した構造であってもよく、樹脂注入口（樹脂圧入口）４６、真空口４７、４８の位置も図３に示す位置に限定するものではない。
【００３１】
次いで、キャビティ４３内への樹脂成分の充填が完了した後、型４０の温度を４０〜８０℃で、３０〜９０分保持して、樹脂成分を硬化させる。
次いで、下型４１と上型４２を開いて、型４０から成形品を脱型した後、セクション部のアンダーカット入れ子４９、４９を抜き取り、ＦＲＰ製矢板１０を得る。
【００３２】
なお、ウェブ部１１の長手方向の両端部に、鉄板をインサート成形する場合、例えば、炭素繊維とガラス繊維を１層ずつ重ねて繊維プリフォームを形成する際、任意の層で炭素繊維もしくはガラス繊維の層間に鉄板重ねて、長手方向の両端部に鉄板が挟みこまれた繊維プリフォームを形成する。この繊維プリフォームを下型４１の凹部４４、あるいは、上型４２の凹部４５に収納した後、下型４１と上型４２を締めて、密閉状態とする。その後、上記と同様の工程を経て、鉄板がインサート成形されたＦＲＰ製矢板１０を得る。
【００３３】
本実施形態のＦＲＰ製矢板の製造方法によれば、ＲＴＭ法を用いるので、ＦＲＰ製矢板１０の厚さが大きくなっても、繊維プリフォームへの樹脂成分の含浸を容易にかつ十分に行うことができる上に、樹脂成分の硬化も短時間行うことができる。したがって、繊維プリフォームに対して樹脂成分を十分に密着させることができる。また、炭素繊維として、一方向織物とクロス織物を用い、ガラス繊維として、ロービングクロスとチョップドストランドマットを用いるので、成形品と形状がほぼ等しい繊維プリフォームを容易に形成することができる。また、樹脂成分として、硬化促進剤を添加したビニルエステル樹脂を用いることにより、樹脂成分の硬化時間を短縮し、ひいては、ＦＲＰ製矢板１０の製造時間を短縮することができる。
【実施例】
【００３４】
以下、実施例および比較例により本発明をさらに具体的に説明するが、本発明は以下の実施例に限定されるものではない。
【００３５】
［実施例１］
♯３００ガラス繊維チョップドストランドマット（商品名：ＭＣ３００Ａ、日東紡績社製）、♯８００ガラス繊維ロービングクロス（商品名：ＷＲ８００Ｃ−１００、日東紡績社製）、♯３３０炭素繊維クロス（商品名：Ｗ−６１０１、東邦テナックス社製）、♯３００炭素繊維一方向クロス（商品名：ＵＭ４６−３０Ｇ、東レ社製）を用い、これらの炭素繊維とガラス繊維を、表１に示す繊維構成となるようにプリフォーム型内に１層ずつ重ねて、ガラス繊維からなる中間層と、中間層をその厚さ方向から挟持するように覆う炭素繊維からなる表面層とから構成され、最終的な成形品（ＦＲＰ製矢板）とほぼ同形状の繊維プリフォームを形成した。この際、１９層目と２０層目の間および３０層目と３１層目のウェブ部に、厚さ１ｍｍ×幅２４０ｍｍ×長さ３００ｍｍの鉄板を挟み込んだ。
次いで、下型と上型を締めて、密閉状態とした。本実施例では、成形型としては、ＦＲＰ製のＦＲＰ型を鋼材で補強したものを使用した。
なお、セクション部となる部分は、アンダーカットになるので、セクション部と同形状の入れ子を巻き込んで、繊維プリフォームを形成した。
【００３６】
ここで、表１の見方について、具体的に説明する。
表１において、Ｍは♯３００ガラス繊維チョップドストランドマット、Ｒは♯８００ガラス繊維ロービングクロス、Ｃは♯３３０炭素繊維クロス、ＵＤは♯３００炭素繊維一方向クロスを表す。
表１は、矢板の長手方向に垂直な略断面図をみた場合の繊維の有無、繊維の積層順、繊維の有無、繊維の種類を示す。
表１において、「繊維構成」の「１」は、矢板の略断面の凸側の表面層を構成する繊維の有無、繊維の種類を表す。また、表１において、繊維構成の数が増加するに伴って、矢板の略断面の凹側を構成する繊維の有無、繊維の種類を表す。
例えば、実施例１で得られた矢板の構成は、表１を見ることによって理解できる。実施例１の矢板は、♯３３０炭素繊維クロス（幅７１０ｍｍ）が、矢板の略断面の凸側の１層目の構成を示し、プリフォーム型に当接する層を示す。
そして、表１は、前記の１層目に、順次、他の繊維（層）を積層し、最終の繊維構成である５０層目が、矢板の略断面の凹側の表面を構成する層（♯３３０炭素繊維クロス、幅８００ｍｍ）によって構成されることを示す。
また、表１の横方向は、矢板の断面形状において、各部位（底面部１１Ａ、側面部１１Ｂ、フランジ部１２、セクション部１３）における繊維の有無、繊維の種類を示している。
具体的に、実施例１の矢板でいえば、表１中に繊維記号Ｍ、Ｒ、Ｃ、ＵＤが記載された部位に、各繊維が配置されていることを意味する。すなわち、実施例１の矢板では、１層目は、矢板の断面形状において、セクション部／フランジ部／側面部／底面部／側面部／フランジ部／セクション部に、幅方向に♯３３０炭素繊維クロスが連続的に配置されていることを示す。また、１３層目は、矢板の断面形状において、セクション部／フランジ部／側面部に、幅方向に♯３００ガラス繊維チョップドストランドマットが連続的に配置され、対称側の側面部／フランジ部／セクション部に、幅方向に＃３００ガラス繊維チョップドストランドマットが連続的に配置されていることを示す。さらに、３層目は、底面部のみに♯３００炭素繊維一方向クロスが配置され、４３層目は、左右のフランジ部にのみ♯３００炭素繊維一方向クロスが配置されていることを示す。
【００３７】
次いで、上型の上面キャビティに達するように形成された樹脂注入口からキャビティ内に、硬化剤のＭＥＫＰＯをビニルエステル樹脂１００質量部に対して１．５質量部添加したビニルエステル樹脂（商品名：リポキシ  Ｒ−８０４Ｂ、昭和電工社製）を注入した。これと同時に、上型の凹部におけるセクション部を形成する部分にそれぞれ形成された真空口に接続した真空装置により、キャビティ内の空気を吸引した。これにより、キャビティ内へビニルエステル樹脂を充填するとともに、繊維プリフォームを構成する炭素繊維とガラス繊維に、ビニルエステル樹脂を含浸させた。
ここで、キャビティ内にビニルエステル樹脂を注入する圧力を０．５ＭＰａとした。また、キャビティ内の真空圧力を−０．０４ＭＰａとした。
【００３８】
次いで、キャビティ内へのビニルエステル樹脂の充填が完了した後、ＲＴＭ成形型の温度を６０℃で、９０分保持して、ビニルエステル樹脂を硬化させた。
次いで、ＲＴＭ成形型を開いて、ＲＴＭ成形型から成形品を脱型した後、セクション部のアンダーカット入れ子を抜き取り、実施例１のＦＲＰ製矢板を得た。
【００３９】
得られたＦＲＰ製矢板は、図１に示すような断面形状をなし、長さが６０００ｍｍであり、表面層全面が炭素繊維を含有し、中間層がガラス繊維を含有していた。また、得られたＦＲＰ製矢板の繊維含有率（ＦＲＰにおけるガラス繊維と炭素繊維の含有率の合計）は５０質量％であった。
【００４０】
【表１】
2013241753.tif 000003
【００４１】
［実施例２］
３６〜３７層の側面部（１１Ｂ）に♯３００炭素繊維一方向クロスを配置した以外は実施例１と同様にして、実施例２のＦＲＰ製矢板を得た。
なお、炭素繊維とガラス繊維を、表２に示す繊維構成とした。
【００４２】
【表２】
2013241753.tif 000004
【００４３】
［比較例１］
使用する繊維を♯３００ガラス繊維チョップドストランドマット、♯８００ガラス繊維ロービングクロスにした以外は実施例１と同様にして、比較例１のＦＲＰ製矢板を得た。
なお、ガラス繊維を、表３に示す繊維構成とした。
【００４４】
【表３】
2013241753.tif 000005
【００４５】
表１〜３の繊維構成で成形した繊維強化プラスチック製矢板の切り出し片の物性値測定結果を表４に示す。なお、表４には、実施例１、実施例２、比較例１で成形した矢板の底面部（図１に符号１１Ａで示す部分）を、矢板の長手方向に切り出した試験片の物性値を記す。（ただし、鉄板インサート部分は試験片に含まない。）
表４の結果から、実施例１および実施例２の繊維強化プラスチック製矢板は、曲げ強さ、曲げ弾性率が、比較例１の繊維強化プラスチック製矢板の曲げ強さ、曲げ弾性率よりも高い値を示した。実施例１および実施例２の繊維強化プラスチック製矢板は、製造コストが低く、成形が容易であり、剛性に優れる繊維強化プラスチック製矢板であり、シールド機により、容易に切削可能であるとともに、鋼矢板に近い強度および剛性を有する繊維強化プラスチック製矢板であった。
【００４６】
【表４】
2013241753.tif 000006
【符号の説明】
【００４７】
１０・・・繊維強化プラスチック製矢板（ＦＲＰ製矢板）、１１・・・ウェブ部、１１Ａ・・・底面部、１１Ｂ・・・側面部、１２・・・フランジ部、１３・・・セクション部、１４・・・中間層、１５・・・表面層、２１・・・ガラス繊維、２２・・・炭素繊維、３０・・・鉄板、４０・・・型、４１・・・下型、４２・・・上型、４３・・・キャビティ、４４，４５・・・凹部、４６・・・樹脂注入口（樹脂圧入口）、４７，４８・・・真空口、４９・・・アンダーカット入れ子。
【図１】
2013241753.tif 000007
【図２】
2013241753.tif 000008
【図３】
2013241753.tif 000009